Brevet FR2772797A1 — publié le 19990625

ETOFFE TEXTILE ELASTIQUE, SOYEUSE. FLUIDE ET LAVABLE Domaine Technique La présente invention se rattache au domaine du tissage et de la réalisation d'étoffes tissées destinées à l'industrie de l'habillement. Elle vise plus précisément l'obtention d'un tissu d'aspect soyeux, présentant des qualités de souplesse et de lavabilité particulièrement avantageuses. Techniques antérieures I1 est connu, dans le domaine du textile et de l'habillement, de réaliser des étoffes tissées extensibles en utilisant des fils de chaîne à base d'élastofibres en général, et le plus souvent d'élasthane. De tels fils sont le plus souvent guipés d'un fil de polyamide ou de nylon, et sont connus par exemple sous la marque déposée Lycra t. De tels fils à base d'élasthane sont généralement tissés avec des fils de polyester ou équivalent. De façon générale, de tels fils de trame présentent un titre équivalent à celui des fils à base d'élasthane, c'est-à-dire typiquement de l'ordre de cent décitex. Pour obtenir des effets de couleur et un aspect chatoyant, il est connu d'utiliser des fils à base d'élasthane et des fils de polyester préalablement teints, de couleurs identiques ou différentes. A ce jour, pour obtenir des tissus présentant des effets de couleur, c'est-à-dire dans lesquels les fils de chaîne et de trame présentent des couleurs différentes, on utilise des fils de trame en polyester de titre important, c'est-à-dire de l'ordre de la centaine de décitex. En effet, il est à ce jour impossible de réaliser un traitement de teinture en pièce permettant de teindre simultanément les fils extensibles en élasthane, et les fils de polyester. A ce jour, le coût des fils de polyester teints en faible titre est si élevé qu'il ne permet pas de réaliser des tissus à fils de trame de faible titre à un prix de revient raisonnable. L'objectif de l'invention est donc d'obtenir un tissu d'aspect chatoyant, dont les qualités visuelles peuvent être sélectionnées à volonté, qui présente une souplesse et une légèreté supérieure au tissu existant. Un autre objectif est d'obtenir un tissu qui soit lavable, et dont le prix de revient soit nettement inférieur au prix de revient des tissus du même type existant. Exposé de l'invention L'invention concerne donc une étoffe textile tissée qui se caractérise en ce que: - les fils de chaîne sont des fils guipés à âme en élastofibre, et préférentiellement en élasthane, et à guipage en fils de polyamide, lesdits fils de chaîne ayant un titre compris entre 50 et 120 décitex; - les fils de trame sont en polyester, d'un titre inférieur à 60 décitex, et de préférence tordu entre 700 et 900 tours; - elle a subi un procédé de teinture en pièce permettant de teindre les fils de chaîne et les fils de trame simultanément, à des couleurs différentes, contrastées, ou égales. De la sorte, l'utilisation d'un fil de trame de faible titre permet d'obtenir un tissu beaucoup plus léger que les taffetas élastiques connus. Un tel tissu est donc beaucoup plus souple que les tissus connus de la même famille. L'utilisation d'un fil de trame tordu améliore l'effet changeant du tissu obtenu. L'utilisation d'un procédé de teinture spécifique permet d'utiliser des fils de polyester écrus, d'un coût réduit, pour les teinter lorsqu'ils sont tissés, simultanément à la teinture des fils de chaîne à âme en élasthane. L'utilisation d'une trame en polyester assure la lavabilité du tissu obtenu. Avantageusement en pratique, les fils de chaîne utilisés ont un titre voisin de 55, 76 et 96 décitex. Dans une première forme de réalisation, les fils de trame présentent un titre compris entre 50 et 60 décitex, et de préférence au voisinage de 55 décitex. Dans une seconde forme de réalisation, les fils de trame ont un titre compris entre 20 et 30 décitex, et de préférence égal à 25 décitex. L'aspect chatoyant du tissu ainsi obtenu peut être amélioré lorsqu'on utilise des fils de trame en polyester brillants et multi-lobés. En pratique, le nombre de fils de chaîne par centimètre est compris entre 35 et 60, et le nombre de fils de trame par centimètre est compris entre 24 et 40 lorsque leur titre est voisin de 55 décitex, et compris entre 32 et 43 lorsque leur titre est voisin de 25 décitex. Manière de réaliser l'invention Comme déjà dit, l'invention consiste à réaliser un tissu présentant des qualités de souplesse, d'aspect et de lavabilité nettement supérieures aux tissus extensibles existants. Ainsi, on a réalisé un premier tissu conformément à l'invention dans lequel les fils de chaîne sont des fils guipés à âme élasthane, et de guipage en polyamide; le titre du fil guipé est de 96 décitex; Le nombre de fils de chaîne par centimètre est de 42 fils par centimètre. S'agissant du fil de trame, on a utilisé un fil de polyester brillant de titre voisin de 56 décitex. Ce fil est tordu à une torsion de 800 tours par metre. On utilise de préférence un fil brillant multi-lobé, ce qui confère un aspect chatoyant complémentaire particulièrement attractif. Le nombre de fil de trame par centimètre est de 32. Ce nombre se mesure à la tombée du métier, et non pas sur le tissu final où la réduction est plus importante à cause de la rétraction des fils d'élasthane. L'armure utilisée est une armure toile, satin ou sergé. Dans une deuxième famille de réalisation, le fil de chaîne élasthane guipé est de 55 décitex et le fil de trame en polyester présente un titre inférieur, typiquement égal à 25 décitex. Dans une variante de réalisation, on peut utiliser des fils de chaîne de titre égal à 76 décitex. Après tissage, on procède à un traitement de teinture en pièce de l'étoffe. Ce traitement particulier qui préserve les qualités de l'élasthane permet cependant de teindre simultanément les fils de chaîne, et plus précisément leur guipage, et les fils de trame en polyester. Les couleurs utilisées peuvent être différentes pour aboutir à des effets de lumière particuliers, ou simplement présenter des contrastes différents, ou être à l'unisson. Le tissu ainsi obtenu présente un aspect particulièrement chatoyant et agréable à l'oeil. Les effets de couleur peuvent être sélectionnés en utilisant des bains présentant les colorants voulus. Ainsi, certains colorants sont fixés sur le guipage en polyamide tandis que d'autres sont fixés sur les fils de trame en polyester. Le tissu ainsi obtenu est plus léger et plus fluide que les taffetas élastiques classiques dont les fils de trame présentent un titre nettement supérieur. En outre, le tissu ainsi obtenu est lavable, ce qui présente un avantage essentiel dans le domaine de l'habillement. REVENDICATIONS 1/Etoffe textile tissée, caractérisée en ce que : - les fils de chaîne sont des fils guipés, à âme élasthane et guipage en polyamide, lesdits fils de chaîne ayant un titre compris entre 50 et 120 décitex; - les fils de trame sont en polyester, d'un titre inférieur à 60 décitex, préférentiellement tordus entre 700 et 900 tours par mètre; - elle a subi un procédé de teinture en pièce permettant de teindre les fils de chaîne et les fils de trame en polyester simultanément, à des couleurs égales, différentes ou contrastées sans dégradation de l'élasthane. 2/ Etoffe selon la revendication 1, caractérisée en ce que les fils de chaîne ont un titre compris entre 70 et 100 décitex. 3/ Etoffe selon la revendication 1, caractérisée en ce que les fils de chaîne ont un titre compris entre 50 et 80 décitex. 4/ Etoffe selon la revendication 1, caractérisée en ce que les fils de trame ont un titre compris entre 45 et 55 décitex. 5/ Etoffe selon la revendication 1, caractérisée en ce que les fils de trame ont un titre compris entre 20 et 30 décitex. 6/ Etoffe selon la revendication 1, caractérisée en ce que les fils de trame sont brillants multi-lobés. 7/ Etoffe selon les revendications 2 et 4, caractérisée en ce que le nombre de fils de chaîne par centimètre est compris entre 35 et 50, et en ce que le nombre de fils de trame par centimètre est compris entre 25 et 40. 8/ Etoffe selon les revendications 3 et 5, caractérisée en ce que le nombre de fils de chaîne par centimètre est compris entre 35 et 60, et en ce que le nombre de fils de trame par centimètre est compris entre 32 et 43.